СПОСОБ СОВМЕСТНОГО ПОЛУЧЕНИЯ ХЛОРИСТОГО КАЛЬЦИЯ И УГЛЕКИСЛОГО ГАЗА

2
3
3
2
2
3
2
1. Способ совместного получения хлористого кальция и углекислого газа взаимодействием кальцийсодержащего сырья, включающего карбонат кальция, с 20-36% соляной кислотой, подаваемой дозированно, с последующим пропусканием образовавшегося кислого раствора хлористого кальция CaCl через карбонат кальция CaCO и/или известняковую муку и образовавшегося кислого углекислого газа через CaCO или известняковую муку и CaCl, отличающийся тем, что кальцийсодержащее сырье подвергают взаимодействию с 20-36%-ной соляной кислотой или газообразным хлороводородом сначала при температуре 20-40°C с последующим повышением температуры до 55-70°С, при этом мольное соотношение CaCl:HCl составляет 1:1,8-2,2, а мольное соотношение CaCO или известняковой муки и CaCl составляет 1:1-3 соответственно.
2. Способ по п.1, отличающийся тем, что взаимодействие осуществляют в двух и более реакторах с обогревом.
3. Способ по п.2, отличающийся тем, что подачу газообразного хлороводорода или водных растворов соляной кислоты с концентрацией менее 25% и более 32% преимущественно осуществляют в нижнюю часть реакторов.
4. Способ по п.2, отличающийся тем, что реакторы снабжены перемешивающим устройством.
5. Способ по п.1, отличающийся тем, что взаимодействие кальцийсодержащего сырья с 20-36% соляной кислотой осуществляют в течение 1,5-2,5 ч.
6. Способ по п.1, отличающийся тем, что используют абгазную или техническую соляную кислоту.
7. Способ по п.1, отличающийся тем, что в качестве кальцийсодержащего сырья используют природное кальцийсодержащее сырье, выбранное из кальцита, арагонита, известняковую муку, кальцийсодержащие отходы и шламы.
8. Способ по п.7, отличающийся тем, что в качестве кальцийсодержащего сырья преимущественно используют кальцит.
9. Способ по п.1, отличающийся тем, что возможно используют ингибиторы кислотной коррозии.
10. Способ по п.9, отличающийся тем, что в качестве ингибиторов кислотной коррозии используют ингибиторы, полученные на основе полиаминов и хлористого бензила или на основе полиаминов (полипропиленполиаминов), карбоновых кислот и хлористого бензила или имидазолина, полученного реакцией полиаминов с монокарбоновыми кислотами с последующим взаимодействием его с хлористым бензилом в присутствии спирта или амидов кислот, полученных из полиаминов, олеиновой кислоты и хлористого бензила.
11. Способ по п.9 или 10, отличающийся тем, что используют ингибиторы кислотной коррозии в количестве 0,01-0,1% от массы карбоната кальция, содержащегося в кальцийсодержащем сырье.